(57)【要約】本発明は、ボンディングプロセスの間のボンディング表面に対する損傷および対応するサブアセンブリの使用の間の短絡を効果的に防止できるリボンワイヤを提供する目的に基づく。前記目的は、第１の材料から作製されたワイヤコアと、前記ワイヤコアを封入し、第２の材料から作製されたワイヤジャケットとを含み、ここで、第１の材料は第１の金属を含み、第２の材料は第２の金属を含み、第１の金属は第２の金属とは異なり、ボンディングワイヤが０．８以下のアスペクト比を有する、本発明に係るボンディングワイヤにより満たされる。【選択図】なし【特許請求の範囲】
【請求項１】
第１の材料から作製されたワイヤコアと、前記ワイヤコアを封入し、第２の材料から作製されたワイヤジャケットとを含む、ボンディングワイヤであって、前記第１の材料は第１の金属を含み、前記第２の材料は第２の金属を含み、前記第１の金属は前記第２の金属とは異なり、前記ボンディングワイヤは０．８以下のアスペクト比を有する、ボンディングワイヤ。
【請求項２】
前記ワイヤコアの材料は、銅、銅合金および銅を含む金属間相からなる群から選択される材料からなる、請求項１に記載のボンディングワイヤ。
【請求項３】
前記ワイヤコアの材料は、アルミニウム、アルミニウム合金およびアルミニウムを含む金属間相からなる群から選択される材料からなる、請求項１または２に記載のボンディングワイヤ。
【請求項４】
前記ワイヤジャケットの材料は、前記ボンディングワイヤの断面積に対して、５〜５０％の面積を占める、請求項１〜３のいずれか一項に記載のボンディングワイヤ。
【請求項５】
少なくとも１つの基板と、請求項１〜４のいずれか一項に記載のボンディングワイヤにより接続される１つのコンポーネントとを含む、サブアセンブリ。
【請求項６】
（ｉ）第１の材料から作製されたワイヤコアと、前記ワイヤコアを封入し、第２の材料から作製されたワイヤジャケットとを含む円形ワイヤを提供する工程であって、前記第１の材料は第１の金属を含み、前記第２の材料は第２の金属を含み、前記第１の金属は前記第２の金属とは異なる、工程と、
（ｉｉ）前記円形ワイヤをリフォームする工程と、
を含む、請求項１〜４のいずれか一項に記載のボンディングワイヤを製造する方法。
【請求項７】
前記円形ワイヤは平板圧延によりリフォームされる、請求項６に記載の方法。
【請求項８】
前記円形ワイヤは引き抜き型により引き抜くことによってリフォームされる、請求項６に記載の方法。
【発明の詳細な説明】
【技術分野】
【０００１】
本発明は、ボンディングワイヤ、該ボンディングワイヤを含むサブアセンブリ、および該ボンディングワイヤを製造する方法に関する。
【背景技術】
【０００２】
ボンディングワイヤは、多くの場合、例えば、配線支持部などの支持基板に半導体チップを電気接続するためのマイクロエレクトロニクスに使用される。
【０００３】
断面の異なる円形の薄いワイヤまたは厚いワイヤを使用することが慣例となっている。薄いワイヤの直径は１７〜１００μｍの範囲であるのに対して、厚いワイヤは１００〜５００μｍの直径により特徴付けられる。
【０００４】
最近、それは、異なる材料の複数のシートまたは層からなり得る円形ボンディングワイヤを使用する特定の用途に応じて有益であり得ると確立されている。
【０００５】
従って、例えば、特許文献１から、超音波ボンディングの信頼性が、この目的のためにアルミニウム製のジャケットを有する金または銅製のボンディングワイヤの使用により改良され得ることが知られている。
【０００６】
特許文献２は、コストの理由のために、純粋な金ワイヤの代わりに、金でコーティングされた、銅、銀またはパラジウム製のボンディングワイヤを提供することにより、ボンディングワイヤにおける金の量を減少させることを提案している。
【０００７】
特許文献３によれば、銅製のボンディングワイヤは、それらを酸化防止材料から作製された層でコーティングすることにより酸化から保護される。
【０００８】
上記の円形断面を有するボンディングワイヤは多くの用途に適切であるが、いわゆるリボンワイヤの使用もまた、何年にもわたって確立されている。それらは円形断面を有さないように特徴付けられているが、楕円形または矩形断面を有し、電力成分におけるボンディングのために主に使用される。大きいが、また平坦である、リボンワイヤの形状は、多くの厚いボンディングワイヤよりむしろ、小数のみのリボンワイヤが、接触を達成するために結合するのに必要とされるので、処理がより迅速になるという実務的な利点を有する。さらに、ボンディングワイヤ（結合パッド）により接触される表面は、基部における広がりがほとんどないので、リボンワイヤにより十分に覆われる。さらに、リボンワイヤの平坦な形状により、より下方にループを生成できる。さらに、同様のループ形状におけるヒール損傷、すなわちボンディングワイヤの感受性アークの損傷は、同等の厚いワイヤより明らかに目立たない。これにより、短い結合によりブリッジされる非常に多くの工程およびそれによるハウジングボンディングにおける高密度に詰められた形状を実装することが可能となる。
【０００９】
異なる材料から作製された複数の層を有するボンディングワイヤの使用に関連した上記の利点およびリボンワイヤの使用に関連した利点を組み合わせるために、サンドイッチ構造を有するリボンワイヤを製造することが提案されている。
【００１０】
特許文献４は、例えば、片側にはんだ付け可能なコーティングおよび反対側に結合可能なコーティングを含むボンディングワイヤを開示している。
【００１１】
特許文献５はまた、サンドイッチ構造を有し、少なくとも３つの層、すなわち２つの外層および少なくとも１つの介在層を含むように提供されるボンディングワイヤを記載している。当該ボンディングワイヤは熱間圧延により製造され得る。これにより、ボンディングワイヤの異なる層が、もっぱら互いに平行に配置され、それにより、ワイヤの側面から見えることが確保される。
【００１２】
しかしながら、試験により、従来技術から公知のサンドイッチ構造を有するボンディングワイヤは、これまで達成されているプラスの特性に加えて、様々な不都合な点に関係することが示されている。
【００１３】
サンドイッチ構造を有するボンディングワイヤのボンディングは、多くの場合、接続されるチップおよび／または支持部の表面（ボンディング表面）に対する損傷と関連することが示されている。さらに、サンドイッチ構造を有するリボンワイヤを含むサブアセンブリが使用される場合、短絡の危険性が著しく高くなることが証明されている。
【先行技術文献】
【特許文献】
【００１４】
【特許文献１】独国特許第４２３２７４５号明細書
【特許文献２】欧州特許第１２７９４９１号明細書
【特許文献３】特開昭６２−９７３６０号公報
【特許文献４】独国特許出願公開第１０  ２００６  ０６０  ８９９（Ａ１）号明細書
【特許文献５】独国特許出願公開第１０  ２００６  ０２５  ８７０（Ａ１）号明細書
【発明の概要】
【発明が解決しようとする課題】
【００１５】
従って、本発明は、従来技術により公知のサンドイッチ構造を有するボンディングワイヤの使用から生じる不都合を回避しながら、異なる材料から作製される多層を有するボンディングワイヤの使用に関連する利点と、リボンワイヤの使用に関連する利点とを合わせる目的に基づく。
【課題を解決するための手段】
【００１６】
前記目的は本発明に係るボンディングワイヤにより満たされ、そのボンディングワイヤは、第１の材料から作製されたワイヤコアと、前記ワイヤコアを封入し、第２の材料から作製されたワイヤジャケットとを含み、前記第１の材料は第１の金属を含み、前記第２の材料は第２の金属を含み、前記第１の金属は前記第２の金属とは異なり、ボンディングワイヤは０．８以下のアスペクト比を有する。
【００１７】
本発明の範囲はまた、少なくとも１つの基板と、この種のボンディングワイヤにより接続される１つのコンポーネントとを含む、サブアセンブリを含む。
【発明を実施するための形態】
【００１８】
前記ボンディングワイヤは、（ｉ）第１の材料から作製されたワイヤコアと、前記ワイヤコアを封入し、第２の材料から作製されたワイヤジャケットとを含む円形ワイヤが提供され、ここで、第１の材料は第１の金属を含み、第２の材料は第２の金属を含み、第１の金属は第２の金属とは異なり、（ｉｉ）前記円形ワイヤがリフォームされる、方法により製造され得る。
【００１９】
本発明は、サンドイッチ構造を有するリボンワイヤをボンディングする際に生じる観察されたボンディング表面に対する損傷、および前記リボンワイヤが提供されるサブアセンブリの使用の際の短絡の高い危険性が、リボンワイヤのサンドイッチ構造に関連するという知見に基づく。
【００２０】
前記サンドイッチ構造を生成するために、第１の材料から作製されたリボンは第２の材料でコーティングされる。次いで前記リボンは通常、サンドイッチ構造を有する対応するホイルを生成するために平板圧延される。最終的にボンディングワイヤを得るために、それらは適切な切断器具を用いてホイルから切断される。これにより、ボンディングワイヤの長手方向側に沿って、すなわちボンディングワイヤの断面に垂直に切断バリ（ｂｕｒｒ）が生成される。前記バリは、ボンディングプロセスの間、ボンディング表面に対する損傷だけでなく、多くの場合、サンドイッチ構造を有する前記リボンワイヤを含むサブアセンブリの使用の際に生じる、観察される短絡も引き起こす。
【００２１】
従って、製品は、最初に、サンドイッチ構造を有する合成物を生成することに関し、
次いで切断されることが必要とされ、その結果、切断バリが形成されるため、従来技術に係るサンドイッチ構造を有するリボンワイヤの切断バリが生成される。
【００２２】
対照的に、第１の材料から作製されたワイヤコアと、ワイヤコアを封入し、第２の材料から作製されたワイヤジャケットとを含む、本発明に係るボンディングワイヤは、この手順により全く生成され得ない。むしろ、これらのボンディングワイヤは、最初に、適切なコアジャケット円形ワイヤを提供し、次いで切断器具を使用せずに前記ワイヤをリフォームすることにより、生成される。
【００２３】
従って、本発明は、第１の材料から作製されたワイヤコアと、前記ワイヤコアを封入し、第２の材料から作製されたワイヤジャケットとを含み、ここで、第１の材料は第１の金属を含み、第２の材料は第２の金属を含み、第１の金属は第２の金属とは異なる、リボンワイヤの形態のボンディングワイヤを提供する。製品の詳細に起因して、前記ボンディングワイヤは、ボンディングの間、ボンディング表面に対して損傷を引き起こし得るか、または前記ボンディングワイヤが設けられているサブアセンブリの操作の際に短絡を引き起こし得るバリを含まない。さらに、前記ボンディングワイヤは、コアの第１の材料と、コアを封入するジャケットの第２の材料との間に開口接触部位（それはサンドイッチ構造を有するボンディングワイヤの場合必要である）を含まない。これにより、従来技術に係るサンドイッチ構造を有するリボンワイヤと異なり、それらの製造および使用の間、ワイヤの腐食を受ける部位が生成されない。さらに、従来技術に係るサンドイッチ構造を有するリボンワイヤのサンドイッチ構造の個々の層は、周囲空気に曝露されるので、酸化するのに対して、本発明はワイヤコアの材料の酸化を排除する。
【００２４】
従って、本発明に係るボンディングワイヤは、第１の材料から作製されたワイヤコアと、ワイヤコアを封入し、第２の材料から作製されたワイヤジャケットとを含む。
【００２５】
ワイヤコアは、ワイヤジャケットにより完全に封入される構造を意味すると理解される。
【００２６】
ワイヤジャケットは、ワイヤコアを完全に封入する層であると理解される。ワイヤジャケットの厚さは決して限定されないが、好ましくは少なくとも１０ｎｍ、より好ましくは少なくとも３０ｎｍ、さらにより好ましくは少なくとも２５０ｎｍ、特に好ましくは少なくとも５００ｎｍ、さらにより特に好ましくは少なくとも１μｍであり、特に少なくとも１０μｍである。
【００２７】
本発明の範囲によれば、ワイヤコアの材料が、ボンディングワイヤの長手方向側に沿ってボンディングワイヤの表面に配置されないが、ワイヤジャケットにより覆われる場合、ワイヤコアはワイヤジャケットにより完全に封入される。しかしながら、本発明によれば、ワイヤコアの材料およびワイヤジャケットの材料の両方は、ボンディングワイヤの横方向側の表面に配置されることが好適であり得る。
【００２８】
本発明によれば、ボンディングワイヤは、ワイヤコアと、ワイヤジャケットからなり得るか、またはワイヤコアおよびワイヤジャケットとは別の少なくとも１つのさらなる層を含み得る。従って、本発明の範囲はまた、ワイヤコア、ワイヤジャケット、およびワイヤコアを封入する少なくとも１つのさらなる層を含むボンディングワイヤを含む。前記少なくとも１つのさらなる層は、ワイヤコアとワイヤジャケットとの間に配置され得るか、またはワイヤコアおよびワイヤジャケットの両方を完全に封入してもよい。従って、本発明によれば、ワイヤコアは必ずしもワイヤジャケットと直接接触しなくてもよい。ワイヤジャケットはワイヤコアを封入するのに十分であり、ワイヤコアが、さらなる層により封入され、また、前記層がワイヤコアおよびワイヤジャケットに対して配置されるか否かは重要ではない。従って、ワイヤコアは多層により封入され、それにより、多層はワイヤジャケットとみなされることが考えられる。
【００２９】
特定の好ましい実施形態によれば、ワイヤコアは均質な組成を有する構造である。前記構造は好ましくはボンディングワイヤの内側に配置される。従って、それは好ましくは、ボンディングワイヤに存在し得る全ての他の構造よりワイヤ表面に対して長い距離を有する。さらに、前記構造は好ましくはあらゆる他の構造を封入しない。
【００３０】
別の特に好ましい実施形態によれば、ワイヤジャケットは均質な組成を有する層である。前記層は好ましくはボンディングワイヤの外側に配置される。
【００３１】
本発明によれば、ボンディングワイヤのワイヤコアは第１の材料からなり、ボンディングワイヤのワイヤジャケットは第２の材料からなる。これに関して、ワイヤコアの第１の材料はワイヤジャケットの第２の材料とは異なる。
【００３２】
ワイヤコアの第１の材料およびワイヤジャケットの第２の材料は好ましくは、ボンディングワイヤの特定の所望の特性が得られるように選択される。例えば、超音波ボンディングの間の信頼性を増加させるために、金または銅がワイヤコアのための材料として使用されてもよく、アルミニウムがワイヤジャケットのための材料として使用されてもよい。一方で、ボンディングワイヤの製造コストを低下させるために、銅がワイヤコアのための材料として使用されてもよく、金がワイヤジャケットの材料として使用されてもよい。酸化保護ボンディングワイヤを得るために、例えば、銅などの酸化感受性（ｏｘｉｄａｔｉｏｎ−ｓｅｎｓｉｔｉｖｅ）材料から作製されたワイヤコア、およびパラジウムなどの酸化非感受性（ｏｘｉｄａｔｉｏｎ−ｉｎｓｅｎｓｉｔｉｖｅ）材料から作製されたワイヤジャケットが提供されてもよい。従って、特に好ましいボンディングワイヤは、銅製のワイヤコアおよびアルミニウム製のワイヤジャケット、金製のワイヤコアおよびアルミニウム製のワイヤジャケット、銅製のワイヤコアおよび金製のワイヤジャケットまたは銅製のワイヤコアおよびパラジウム製のワイヤジャケットを含む。さらに、ワイヤコアおよびワイヤジャケット材料のさらなる多数の組み合わせの実施が、それぞれの用途に望まれる特性を有するボンディングワイヤを製造するために可能である。
【００３３】
従って、ワイヤコア材料の組成は限定されない。好ましい実施形態によれば、前記材料は、純粋な金属、化合物、金属間層または合金である。特に好ましい実施形態によれば、前記ワイヤコア材料は、銅、銅化合物、銅合金または銅を含有する金属間層である。
【００３４】
上記の説明によれば、ワイヤジャケット材料はこれらに限定されない。好ましい実施形態によれば、前記材料はまた、純粋な金属、化合物、金属間層または合金である。特に好ましい実施形態によれば、ワイヤコア材料は、アルミニウム、アルミニウム化合物（例えば酸化アルミニウム）、アルミニウム合金またはアルミニウムを含有する金属間層である。
【００３５】
本発明によれば、ワイヤコアの第１の材料は第１の金属を含み、ワイヤジャケットの第２の材料は第２の金属を含み、ここで、第１の金属は第２の金属とは異なる。
【００３６】
従って、ワイヤコアの第１の材料は少なくとも１つの第１の金属を含む。前記第１の金属は第１の材料であってもよく、または前記第１の金属を含む化合物、合金もしくは金属間層の一部であってもよい。好ましい実施形態によれば、ワイヤコアの第１の材料は、少なくとも２５重量％、より好ましくは少なくとも５０重量％の第１の金属を含む。
【００３７】
ワイヤジャケットの第２の材料は少なくとも１つの第２の金属を含む。前記第２の金属は第２の材料であってもよく、または前記第２の金属を含む化合物、合金もしくは金属間層の一部であってもよい。好ましい実施形態によれば、ワイヤジャケットの第２の材料は少なくとも２５重量％、より好ましくは少なくとも５０重量％の第２の金属を含む。
【００３８】
従って、本発明の範囲は、金属から作製されたワイヤコアと、前記金属の酸化物から作製されたワイヤジャケットを有するボンディングワイヤを含まない。なぜなら、それらのワイヤコアの第１の材料およびワイヤジャケットの第２の材料は異なる金属を含んでいないからである。
【００３９】
対照的に、本発明の範囲は、第１の金属から作製されたワイヤコア、前記第１の金属とは異なる第２の金属から作製された層、および前記層を封入し、前記第２の金属の酸化物から作製された層を有するボンディングワイヤを含む。
【００４０】
拡散現象に起因して、ワイヤコアとワイヤジャケットとの間の明確な境界は、第１の材料から作製されたワイヤコアと、ワイヤコアを封入し、第２の材料から作製されたワイヤジャケットとを含む、本発明に係るボンディングワイヤの製造および／または保存の間に消失し得る。特に、ワイヤコアからの材料がワイヤジャケットの材料に拡散し得、ワイヤジャケットからの材料がワイヤコアの材料に拡散し得る。これは、例えば、ワイヤコアとワイヤジャケットとの間に配置される合金の形成を導き得る。前記合金は通常、ワイヤコアの材料およびワイヤジャケットの材料に存在する元素からなり、通常、勾配を含み、それにより、ワイヤコアの材料の元素の含有量は、ワイヤの内部からワイヤの表面に対して減少し、ワイヤジャケットの材料の元素の含有量は、ワイヤの表面からワイヤの内部に対して減少する。
【００４１】
しかしながら、本発明の範囲は、ボンディングワイヤが、少なくとも２つの材料の単一の均質な合金または金属間層からなることに限らず、ボンディングワイヤは、ワイヤコアとワイヤジャケットとを形成し、異なる金属を含む少なくとも２つの相を含む。好ましい実施形態によれば、ワイヤコアの第１の材料の中で第１の金属が占める割合は、少なくとも２５重量％、より好ましくは少なくとも５０重量％であり、ワイヤジャケットの第２の材料の中で第２の金属が占める割合は、少なくとも２５重量％、より好ましくは少なくとも５０重量％である。従って、本発明の範囲は、（ｉ）銅製のワイヤコア、（ｉｉ）アルミニウム製の層、（ｉｉｉ）ワイヤコアと、アルミニウム製の層との間に配置されるアルミニウムおよび銅を含む金属間相から作製された層、ならびに（ｉｖ）アルミニウム製の層を封入する酸化アルミニウム製の層を有するワイヤを含む。
【００４２】
本発明によれば、ボンディングワイヤは、０．８以下、好ましくは０．６以下、さらにより好ましくは０．５以下、特に好ましくは０．４以下、さらにより特に好ましくは０．３以下、特に０．２以下のアスペクト比を有する。好ましくは、アスペクト比は１：２〜１：５００の範囲、さらにより好ましくは１：３〜１：２００の範囲、特に好ましくは１：４〜１：１００の範囲、さらにより特に好ましくは１：５〜１：５０の範囲である。
【００４３】
これに関して、アスペクト比は、ボンディングワイヤの断面の最も広い部位を通して延びる距離（ａ）対距離（ａ）に対する直線に沿ったボンディングワイヤの前記断面の最も広い部位を通して延びる距離（ｂ）の逆比を意味すると理解される。
【００４４】
ボンディングワイヤが、例えば楕円形の断面を有する場合、アスペクト比は、楕円形断面の短軸対主軸の比である。ボンディングワイヤが矩形の断面を有する場合、アスペクト比は矩形の断面の幅対長さの比である。例えば、２，０００μｍ×２００μｍの直径を有する矩形の断面を有するボンディングワイヤは０．１のアスペクト比を有する。
【００４５】
本発明の好ましい実施形態によれば、ワイヤジャケットの材料が占める割合は、ボンディングワイヤの断面積に対して、５〜５０％の面積の範囲、より好ましくは１０〜４０％の面積の範囲、さらにより好ましくは１５〜３５％の面積の範囲である。
【００４６】
本発明の別の改良によれば、ワイヤジャケットの厚さは、ボンディングワイヤの厚さに対して、１：５〜１：２０の範囲、より好ましくは１：８〜１：１５の範囲である。
【００４７】
別の特に好ましい実施形態によれば、本発明に係るボンディングワイヤは矩形の断面を有する。この場合、矩形の断面の幅は、好ましくは１０〜５００μｍの範囲、より好ましくは５０〜４００μｍの範囲、特に好ましくは１００〜３００μｍの範囲である。これに関して、矩形の断面の長さは、好ましくは２００〜５，０００μｍの範囲、より好ましくは４００〜４，０００μｍの範囲、特に好ましくは１，０００〜３，０００μｍの範囲である。
【００４８】
好ましくは、上記のボンディングワイヤはボンディングに使用される。これに関して、ボンディングは、ボンディングワイヤにより、好ましくはボンディングワイヤを対応する接触面に溶接することにより、コンポーネントを基板に接続することを意味すると理解される。
【００４９】
好ましい実施形態によれば、コンポーネントは、受動部品、個別半導体、および集積回路からなる群から選択される。好ましい受動部品には、レジスタ、コンデンサ、およびインダクタが挙げられる。好ましい個別半導体には、ダイオードおよびトランジスタが挙げられる。さらに、クオーツ、センサ、光学素子およびマイクロシステム（マイクロマシンシステム、ＭＥＭＳ）などの特別な型を同様にコンポーネントとして使用してもよい。
【００５０】
好ましくは、基板は配線支持部である。それは、単層または多層であるように構造化されてもよい。好ましくは、基板は、積層基板、薄層基板、およびセラミック基板からなる群から選択される。
【００５１】
好ましい実施形態によれば、ボンディングは、超音波により、例えばウェッジ間（ｗｅｄｇｅ−ｗｅｄｇｅ）ボンディングまたはサーモソニックボール−ウェッジ（ｂａｌｌ−ｗｅｄｇｅ）ボンディングにより進められる。
【００５２】
従って、本発明の範囲はまた、少なくとも１つの基板と、上記種類の少なくとも１つのボンディングワイヤにより接続される１つのコンポーネントとを含むサブアセンブリを含む。これに関して、ボンディングワイヤは好ましくは、基板上およびコンポーネント上に位置する接続面上に結合される。特に好ましい実施形態によれば、ボンディングワイヤは基板上およびコンポーネント上の接続面に溶接される。これに関して、結合していないボンディングワイヤ、特にループを形成している溶接されていないボンディングワイヤは、基板の接続面とコンポーネントの接続面との間に位置することが好ましい。
【００５３】
本発明に係るボンディングワイヤは、第１の材料から作製されたワイヤコアと、前記ワイヤコアを封入し、第２の材料から作製されたワイヤジャケットとを含む円形ワイヤを最初に提供することにより製造され、ここで、第１の材料は第１の金属を含み、第２の材料は第２の金属を含み、第１の金属は第２の金属とは異なる。次いで、前記円形ワイヤを、０．８以下のアスペクト比を有するボンディングワイヤにリフォームする。
【００５４】
前記円形ワイヤの製造は公知の手順に従ってもよい。好ましくは、コアジャケット構造を有する円形ワイヤは押出成形により製造される。他方で、第１の材料から作製された円形ワイヤを提供し、それをその円周面上で第２の材料でコーティングすることも同様に可能である。好ましくは、この場合、コーティングは、第２の材料の蒸着、スパッタリングまたはガルバニック堆積により行われる。第１の材料および第２の材料の性質に関しては、上記を参照されたい。
【００５５】
本発明の範囲において、円形ワイヤは、本質的に円形断面を有するワイヤであると理解される。円形ワイヤは好ましくは、０．８５〜１．２の範囲、特に０．９〜１．１の範囲のアスペクト比を有する。円形ワイヤの直径は好ましくは１００〜２，０００μｍ、特に好ましくは２００〜１，０００μｍである。
【００５６】
円形ワイヤは本発明に従ってリフォームされる。
【００５７】
リフォームは好ましくは、処理されるワークピースの形状の変化が、処理されるワークピースの塊（ｍａｓｓ）の付随する顕著な変化を有さずに達成される、プロセスを意味すると理解される。切断プロセスは、例えば、リフォームプロセスではない。なぜなら、切断プロセスは、切断された部分の塊により、処理されるワークピースの塊の減少に関連するからである。従って、リフォームは好ましくは、ワイヤの長手方向側に沿ってバリの形成を生じ得るあらゆる手段、特に切断手段を含まない。好ましくは、提供された後、円形ワイヤは切断されない。特に、リフォームの間、円形ワイヤは切断されない。
【００５８】
本発明の一実施形態によれば、リフォームは平板圧延により行われる。これに関して、ボンディングワイヤが、圧延後、０．８以下のアスペクト比を有するように、圧延条件が好適に適合される。
【００５９】
本発明の別の実施形態によれば、リフォームは、引き抜き型により円形ワイヤを引き抜くおよび／または押し出すことにより進められる。この目的のために、引き抜き型が最初に提供される。前記引き抜き型は、ボンディングワイヤに提供される形状および断面に本質的に対応する形状および断面の開口部を有する。従って、引き抜き型は、０．８以下のアスペクト比を有する開口部を有する。しかしながら、引き抜き型の開口部の正確な形状は、使用されるボンディングワイヤ材料に応じる。ボンディングワイヤは、使用されるボンディングワイヤ材料の弾性に起因して引き抜かれた後、断面の一部の増加を受け得るので、引き抜き型における開口部は、この場合、ボンディングワイヤの所望の断面より小さい断面を有することを必要とする。
【００６０】
最後に、ワイヤは、提供される引き抜き型の開口部により引き抜かれるので、引き抜き型の開口部の形状になる。
【００６１】
得られたワイヤは、必要に応じて、リフォーム後、洗浄されてもよい。好ましくは、洗浄は、慣用の洗浄剤および慣用の手順を用いて行われる。
【００６２】
このように得られたボンディングワイヤは好ましくは、洗浄後、焼きなまされる。焼きなましにより、それらの正確な性質に応じて、結合ワイヤに所望の特性が与えられ得る。
【００６３】
続いて、ボンディングワイヤは、例えば、酸化および損傷からそれらを保護するために、パッケージングされてもよい。
【００６４】
上記の製造方法は、出発材料として、第１の材料から作製されたワイヤコアと、前記ワイヤコアを封入し、第２の材料から作製されたワイヤジャケットとを含むワイヤを既に使用しているので、前記ワイヤは簡単にリフォームし、前記ワイヤを切断する必要はもはやない。結果として、本発明に係るボンディングワイヤはバリを含まない。
【００６５】
従って、前記ボンディングワイヤのボンディングの間のボンディング表面に対する損傷および前記ボンディングワイヤを備えるサブアセンブリの操作の間の短絡が防がれ得る。
【国際調査報告】
2013531393.tif 000002
2013531393.tif 000003
2013531393.tif 000004
2013531393.tif 000005
2013531393.tif 000006
2013531393.tif 000007